紙質基材表面に発泡塩化ビニル樹脂層を設け、この上に下記bの物性を有するヒュームドシリカを配合した水性ウレタン樹脂で形成したウレタン樹脂層を設けた積層壁紙であって、ウレタン樹脂が下記aの物性を有することを特徴とする積層壁紙。a100モデュラス100~200[kg/cm2]抗張力200~250[kg/cm2]伸長力200~280[]b比表面積77~190[m2/g]見掛け比重15/100[g/l]平均粒子径1.2~3.5[μm]紙質基材表面に熱分解型の発泡剤を含む塩化ビニル樹脂層をカレンダーで発泡剤の熱分解温度以下で形成し、その上に下記bの物性を有するヒュームドシリカを配合した水性ウレタン樹脂組成物を塗布し、発泡剤の熱分解温度以上で加熱して、熱分解型の発泡剤を発泡させ、水性ウレタン樹脂を固化させることを特徴とする積層壁紙の製造方法であって、ウレタン樹脂が下記aの物性を有することを特徴とする積層壁紙の製造方法。a100モデュラス100~200[kg/cm2]抗張力200~250[kg/cm2]伸長力200~280[]b比表面積77~190[m2/g]見掛け比重15/100[g/l]平均粒子径1.2~3.5[μm]紙質基材表面に熱分解型の発泡剤を含むペースト状塩化ビニル樹脂組成物をコーティングし熱分解温度以下で加熱乾燥させ、その上に下記bの物性を有するヒュームドシリカを配合した水性ウレタン樹脂組成物を塗布して発泡剤の熱分解温度以下で加熱乾燥した後、発泡剤の熱分解温度以上で加熱して熱分解型の発泡剤を発泡させウレタン樹脂を固化させることを特徴とする積層壁紙の製造方法であって、ウレタン樹脂が下記aの物性を有することを特徴とする積層壁紙の製造方法。a100モデュラス100~200[kg/cm2]抗張力200~250[kg/cm2]伸長力200~280[]b比表面積77~190[m2/g]見掛け比重15/100[g/l]平均粒子径1.2~3.5[μm]請求項2または3に記載の積層壁紙の表面をさらに表面処理剤で処理して艶消しすることを特徴とする積層壁紙の製造方法。本発明は、上述したような従来の積層壁紙の問題点を解決するためになされたものであり、本発明が解決しようとする課題は、表面強度に優れ、汚れが付きにくく、汚れが落ちやすいといった表面特性と施工性に優れた積層壁紙とその製造方法を提供することにある。特に本発明が解決しようとする課題は水性及び油性の汚れに対する耐性に優れた積層壁紙とその製造方法を提供することにある。上記課題を解決すべく鋭意努力を重ねた結果、発泡塩化ビニル樹脂層のうえに特定のシリカ化合物を配合した水性ウレタン樹脂で形成した特定の物性を有するウレタン樹脂の層を設ければよいことを見出し、本発明を完成するに至った。すなわち、本発明は以下を要点とするものである。1紙質基材表面に発泡塩化ビニル樹脂層を設け、この上に下記bの物性を有するヒュームドシリカを配合した水性ウレタン樹脂で形成したウレタン樹脂層を設けた積層壁紙であって、ウレタン樹脂が下記aの物性を有することを特徴とする積層壁紙。a100モデュラス100~200[kg/cm2]抗張力200~250[kg/cm2]伸長力200~280[]b比表面積77~190[m2/g]見掛け比重15~100[g/l]平均粒子径1.2~3.5[μm]2紙質基材表面に熱分解型の発泡剤を含む塩化ビニル樹脂層をカレンダーで発泡剤の熱分解温度以下で形成し、その上に下記bの物性を有するヒュームドシリカを配合した水性ウレタン樹脂組成物を塗布し、発泡剤の熱分解温度以上で加熱して、熱分解型の発泡剤を発泡させ、水性ウレタン樹脂を固化させることを特徴とする積層壁紙の製造方法であって、ウレタン樹脂が下記aの物性を有することを特徴とする積層壁紙の製造方法。a100モデュラス100~200[kg/cm2]抗張力200~250[kg/cm2]伸長力200~280[]b比表面積77~190[m2/g]見掛け比重15~100[g/l]平均粒子径1.2~3.5[μm]3紙質基材表面に熱分解型の発泡剤を含むペースト状塩化ビニル樹脂組成物をコーティングし熱分解温度以下で加熱乾燥させ、その上に下記bの物性を有するヒュームドシリカを配合した水性ウレタン樹脂組成物を塗布して発泡剤の熱分解温度以下で加熱乾燥した後、発泡剤の熱分解温度以上で加熱して熱分解型の発泡剤を発泡させウレタン樹脂を固化させることを特徴とする積層壁紙の製造方法であって、ウレタン樹脂が下記aの物性を有することを特徴とする積層壁紙の製造方法。a100モデュラス100~200[kg/cm2]抗張力200~250[kg/cm2]伸長力200~280[]b比表面積77~190[m2/g]見掛け比重15~100[g/l]平均粒子径1.2~3.5[μm]42または3に記載の積層壁紙の表面をさらに表面処理剤で処理して艶消しすることを特徴とする積層壁紙の製造方法。本発明の構成を採用することにより、表面特性表面強度、耐汚染性と施工性に優れた積層壁紙を得ることができる。以下本発明の実施の形態につき説明する。図1は、本発明の積層壁紙の断面模式図である。図1において、1は紙質基材を、2は発泡塩化ビニル樹脂層を、3はヒュームドシリカを配合した水性ウレタン樹脂層を表す。以下、本発明の構成要件を説明する。本発明における紙質基材としては、特に限定されず、従来の壁紙裏打紙として知られているものが使用できる。例えば普通紙木材セルロース成分集合体などが挙げられる。紙質基材の坪量は特に限定的でないが、好ましくは、60g~120g/m2程度である。本発明で用いられるウレタン樹脂は下記aの物性を有する。a100モデュラス100~200[kg/cm2]抗張力200~250[kg/cm2]伸長力200~280[]ウレタン樹脂が上記物性aの範囲を外れると、剛性、柔軟性が損なわれ好ましくない。本発明で水性ウレタン樹脂に配合されるヒュームドシリカとは、下記bの物性を有する微細シリカである。b比表面積:77~190[m2/g]見掛け比重15~100[g/l]平均粒子径1.2~3.5[μm]ヒュームドシリカの配合量は、水性ウレタン樹脂100重量部にたいして、0.1~5重量部配合すればよい。0.1重量部未満では、汚れ防止効果が充分でなく、5重量部を超えて配合しても汚れ防止効果の向上が余りなく、経済的に不利である。カレンダー法の場合は、紙質基材の上に、発泡塩化ビニル樹脂層を形成するには、熱分解型発泡剤を含む軟質塩化ビニル樹脂組成物をカレンダーによりシート状に加熱成形して、紙質基材上に熱分解型発泡剤を含む軟質塩化ビニル樹脂組成物を貼り合わせるか、熱分解型発泡剤を含むペースト状塩化ビニル樹脂組成物をコーターでコーティングすればよい。カレンダーによる方法の場合、カレンダー加工は熱分解型発泡剤が分解発泡する温度以下で行い、後述するように、水性ウレタン樹脂組成物を塗布し加熱乾燥した後、熱分解型発泡剤が発泡する温度以上に加熱し、紙質基材のうえに発泡塩化ビニル樹脂層を形成する。カレンダー加工温度は配合する熱分解型発泡剤の種類により異なるが、例えば120°C~150°Cの範囲で行えばよい。ウレタン樹脂は軟質塩化ビニル樹脂の塑性加工温度以上でもゴム弾性を示すエラストマーであるが、溶剤型の油性のものでは、塩化ビニル樹脂中の可塑剤と親和しやすく、移行が生ずるので、油性の汚れには汚染される。そこで、本発明者は、水性のウレタン樹脂を検討した。水性のウレタン樹脂では、水性の汚れに汚染される考えられがちであるが、水は溶媒としては極めて弱いものであり、水性ウレタン樹脂で表面処理した場合、水の揮発中に塩化ビニル樹脂層の可塑剤と親和することもなく、発泡、絞押し加工温度下でウレタン樹脂は融着してゴム状弾性化して亀裂しにくくなり、侵されにくくなる。コーティング法の場合は、ペースト状塩化ビニル樹脂組成物の塗布物のセット温度は熱分解型発泡剤の分解発泡する温度以下で行い、後述するように水性ウレタン樹脂組成物を塗布し加熱乾燥させた後、熱分解型発泡剤が発泡する温度以上に加熱し、紙質基材上に発泡塩化ビニル樹脂層を形成させる。熱分解型発泡剤を含む塩化ビニル樹脂層の厚みは、限定的ではないが0.1~0.3mmの間で適宜選択すればよい。熱分解型発泡剤を含む塩化ビニル樹脂組成物としては、塩化ビニル樹脂、安定剤、滑剤等の助剤、熱分解型発泡剤、着色剤、充填剤、可塑剤からなる組成物を挙げることができる。熱分解型発泡剤を含むペースト状塩化ビニル樹脂組成物としては、塩化ビニル樹脂、安定剤、滑剤等の助剤、熱分解型発泡剤、着色剤、充填剤、希釈剤からなる組成物を挙げることができる。本発明で用いる安定剤、助剤、着色剤、充填剤、および可塑剤は、塩化ビニル樹脂の加工に常用されている成分であればその種類と配合量は特に限定されない。希釈剤とは、コーティング液の粘度調整のために用い、通常粘度15±5dPasになるように配合するものであり、ノルマルパラフィンを挙げることができる。発泡塩化ビニル樹脂層に含まれる発泡剤として、熱分解型発泡剤が好ましい。例えば、アゾジカルボンアミドが挙げられる。紙質基材上に熱分解型発泡剤を含む塩化ビニル樹脂層を形成した後、塩化ビニル樹脂層の表面に上記ヒュームドシリカを配合した水性ウレタン樹脂組成物を塗布する。水性ウレタン樹脂組成物を塩化ビニル樹脂層に塗布するには、噴霧法、ブラッシング法、コーターを用いる方法、印刷機を用いる方法が挙げられる。特に印刷機を用いる方法が、塗布の効率化および既存設備の利用ができる点で好ましい。水性ウレタン樹脂組成物は、5~20g/m2となるように塗布し、110°C~130°C、好ましくは120°Cで乾燥炉で乾燥することにより水性ウレタン樹脂層を形成させる。さらに、水性ウレタン樹脂層を塗布した上に表面処理剤を適用して、艶消し処理をすることも好ましい。艶消し処理に用いられる表面処理剤としては、塩ビ系共重合体エマルジョン又はアクリル系共重合体エマルジョンを挙げることができる。艶消し処理をすることにより、デザインの多様性に対応することが可能となる。次いで、原反を熱分解型発泡剤が熱分解する温度以上に加熱して、塩化ビニル樹脂組成物に含まれた熱分解型発泡剤を分解発泡させる。熱分解型発泡剤を発泡させるには、最終加熱温度が200~250°Cとなるように加熱する。最後に、必要に応じて発泡原反にエンボス加工を行う。発泡した原反を再度加熱し、任意の凹凸模様が付与されたロールに押し当て加圧、賦形後、冷却すればよい。実施例で使用した水性ウレタン樹脂組成物の組成は以下のとおりである。すなわち、水性ウレタン樹脂商品名ウレタンHRP-012、三芳化学株式会社製100重量部にヒュームドシリカ商品名SS-50F、東ソーシリカ株製2重量部配合した水性ウレタン樹脂組成物を調製した。水性ウレタン樹脂とヒュームドシリカの物性は下記のとおりである。ウレタンHRP-012100モデュラス110[kg/cm2]抗張力200[kg/cm2]伸長力250[]SS-50F比表面積82[m2/g]見掛比重20[g/l]平均粒子径1.2[μm]実施例1表1に示した塩化ビニル樹脂組成物をミキサーで混合し、混練機でゲル化を進めた後、ミキシングロールを経由して混練物をカレンダーへ供給し、ロール温度135°Cで、厚さ0.12mmのシート状に成形し、紙質基材普通紙上に塩化ビニル樹脂組成物を貼り合わせ、巻き取った。前記の水性ウレタン樹脂組成物に粘度10秒になるように水を加え、グラビア印刷機で、塩化ビニル樹脂層へ全面印刷して、炉内乾燥した。乾燥温度は120°Cであった。次いで、入口温度70°C、出口温度250°Cに設定した加熱炉により加熱し、発泡剤を発泡させた。さらに、エンボスロール圧力6~8kg/cm2、エンボスロール温度40~60°C、エンボステンション30~50kgでエンボス加工した。実施例2表2に示したペースト状塩化ビニル樹脂組成物をミキサーで混合し、コーターで紙質基材普通紙にコーティングした200g/m2。コーティング後、連続的に135~165°Cで加熱セットして巻き取った。前記の水性ウレタン樹脂組成物を実施例1と同様にグラビア印刷機で、塩化ビニル樹脂層へ全面印刷して、炉内乾燥した。乾燥温度は120°Cであった。次いで、入口温度70°C、出口温度220°Cに設定した加熱炉により加熱し、発泡剤を発泡させた。さらに、エンボスロール圧力6~8kg/cm2、エンボスロール温度40~60°C、エンボステンション30~50kgでエンボス加工した。実施例3実施例1、2に準じて紙質基材に塩化ビニル樹脂層を形成させ水性ウレタン樹脂組成物の被膜を形成し乾燥させたものに、水性艶消し剤ビニブランHD-057KM、日信化学工業株製をグラビア印刷機で塗布塗布量:5~15g/m2し、入口温度70°C、出口温度220°Cに設定した加熱炉により加熱し、発泡剤を発泡させた。比較例1、2市販の塩化ビニル樹脂がコーティングされた壁紙を比較例1とし、水性ウレタン樹脂にヒュームドシリカを配合せずに実施例2に準じて製造した積層壁紙を比較例2とした。試験例実施例1~3で調製した積層壁紙と比較例1、2の壁紙の汚れ防止性を測定し、その結果を表3に示した。なお汚れ防止試験は、壁紙工業会発行の汚れ防止壁紙性能規定に従った。汚れ防止試験表3に示した結果より明らかなとおり、本発明の壁紙は、市販品の壁紙と比して、汚れ防止性に優れていることが分かった。ウレタン単体で処理した比較例2の積層壁紙は、表面が艶消しにならず、初期の効果が得られない。本発明の積層壁紙が汚れ防止性に優れるのは、ヒュームドシリカを配合した水性ウレタン樹脂の被膜は、壁紙を製造する温度下で大きなエラスティシティelasticityを示すため、発泡時発泡層の膨張、エンボス加工の加圧によっても、部分的な被膜の切断、微亀裂が生じにくいこともあり、耐汚染性が向上するものと思われる。現在当業界において使用されている表面処理剤は、壁紙の加工温度下で同様な物理的応力を受けた場合、プラスティシティplasticityのみが大きいために、発泡時の発泡層の膨張、エンボス時の加圧によって、部分的に極度に延伸されると微亀裂や破断が生じて耐汚染性が低下するものと思われる。